Brevet FR2955790A1 — publié le 20110805

PROCEDE DE PROJECTION D'UN MATERIAU MOUSSE ET REVETEMENT OBTENU A PARTIR D'UN TEL PROCEDE La présente invention concerne un procédé de projection d'un matériau moussé, une composition de matériau moussé compatible pour une telle utilisation en projection dans le domaine de la construction de bâtiments ; et un revêtement pour paroi de bâtiment susceptible d'être obtenu après mise en oeuvre d'un tel procédé. Un tel procédé est principalement destiné à couvrir, notamment en isolant, et rénover les parois extérieures ou intérieures de bâtiments. Il peut également être utilisé pour combler des interstices en surface des matériaux de construction. Actuellement, en neuf et en rénovation, les professionnels du bâtiment sont à la recherche de matériaux cimentaires allégés et/ou isolants compatibles avec une utilisation en projection, par exemple en façade. Ce type d'application par projection permet de déposer notamment des couches de faible épaisseur (d'au moins un millimètre à quelques centimètres), d'épouser parfaitement la géométrie du support, et permet un gain de temps en diminuant les coûts par rapport aux méthodes traditionnelles (manuelles). Par ailleurs, les matériaux cimentaires (béton, mortier, ciment...) avec allégement de la charge sont particulièrement prisés, étant donné qu'étant moins denses, ils exercent de fait moins de contraintes sur le support sur lequel ils sont appliqués, voire sur l'ensemble de la structure. Conjointement, il est important que le matériau allégé ait des propriétés d'isolation thermique en conformité avec le cahier des charges des ouvrages du bâtiment, voire même que celles-ci soit améliorées, et qu'ils montrent de bonnes propriétés mécaniques en terme de tenue mécanique, de résistance aux chocs dans le temps et de résistance aux divers stress mécaniques. Les mortiers isolants ou allégés classiques par des additifs usuels (polystyrène expansé (EPS), liège, vermiculite...) présentent l'inconvénient de se densifier lorsqu'ils sont appliqués sur le substrat, en particulier par projection, en raison notamment de la diminution du volume d'air entraîné dans le mortier gâché. Ceci implique que ces mortiers allégés standards ne présentent pas les propriétés optimales après projection, notamment en terme d'isolation thermique. En particulier, les additifs entraîneurs d'air connus de l'homme du métier ne permettent pas un contrôle satisfaisant de la densité sur mortier projeté. Pour une application en projection, le mortier en pâte préalablement gâché est soumis à un certain nombre de contraintes qui limitent un tel mode d'application : - Contrainte de cisaillement lors du mélange. - Contrainte de cisaillement sous forte pression dans la pompe de la machine de projection (de 1 à 20 bars). - Contrainte d'écoulement (transport) sous pression dans un tuyau souvent de grande longueur (notamment de 10 à 50 m). Il est connu également que l'ensemble du procédé d'application par projection a pour effet de densifier la pâte de mortier, ceci étant du à l'évacuation d'une quantité plus ou moins importante d'air contenu initialement dans la pâte. Cette problématique est d'autant plus accentuée dans le cadre de la projection de pâtes de mortier de faibles densités (notamment pour les problématiques d'isolation thermique ou d'allégement), et en particulier dans le cas de l'utilisation d'un mortier incorporant une mousse, dénommé mousse cimentaire. On connaît de la demande CN101439950, une utilisation d'un béton avec mousse par projection, cependant les densités du matériau projeté obtenu restent très élevées puisqu'ils atteignent au mieux 1.1 x103 kg/m3. La présente invention vise à pallier à tout ou une partie de ces inconvénients, et doit combiner notamment les avantages suivants : - avoir, avant projection, un matériau moussé qui réponde aux contraintes imposées lors de la projection en terme de propriétés rhéologiques, c'est-à-dire un matériau moussé qui reste stable et suffisamment aéré, tout en s'écoulant facilement, résistant aux cisaillements dans les tuyaux du dispositif de projection ; - le matériau moussé ne doit pas couler ou glisser de la paroi une fois projeté et il doit pouvoir être travaillé par l'opérateur, c'est-à-dire être étalé, lissé, réparti de façon homogène sur la surface du support - ceci particulièrement pour le dépôt de fortes épaisseurs (idéalement jusqu'à 10 cm) - et doit bien adhérer au support sur lequel il est projeté lors de son durcissement ; et - on doit pouvoir obtenir après projection, puis séchage, un revêtement en structure allégée bien aéré, avec de bonnes propriétés thermiques, sans fissuration ni retrait en forte épaisseur, tout en gardant une résistance mécanique satisfaisante notamment pour résister aux chocs ou aux écrasements occasionnels. A cet égard, la présente invention a pour objet un procédé de projection d'un matériau moussé comprenant les étapes suivantes : a) préparer un matériau moussé en malaxant avec de l'eau dans le mélangeur d'un dispositif de projection au moins les ingrédients suivants : i) au moins l'un des éléments choisi parmi un liant hydraulique, une source de sulfate de calcium, de la chaux et un filler ; ii) un latex ; et iii) une mousse aqueuse b) transférer ledit matériau moussé dans la pompe dudit dispositif de projection ; c) projeter sur un support ; et d) éventuellement, égaliser en épaisseur, dresser et lisser à la règle ledit matériau moussé projeté sur ledit support. Les inventeurs ont mis en évidence de manière inattendue que, grâce à ce système de matériau moussé, le mélange est suffisamment fluide pour être projeté, en passant notamment dans le circuit de pompage. De plus, le matériau moussé une fois projeté sur une paroi ne coule pas, et cela même lorsqu'on procède au dépôt d'une couche en forte épaisseur (typiquement de 1 jusqu'à 10 cm). La densité du mortier obtenu après séchage reste faible et la pâte projetée peut être ensuite aisément lissée. Un tel matériau moussé est facilement projetable avec un dispositif de projection traditionnel équipé d'une lance. Le mortier obtenu est également suffisamment aéré pour garantir des propriétés thermiques très satisfaisantes, et il a une bonne tenue mécanique. On obtient, par conséquent, un revêtement très performant compatible avec une utilisation projetée. « Matériau moussé » dans la cadre de l'invention désigne, par exemple, une mousse cimentaire, c'est à dire un béton moussé, un mortier moussé ou bien une mousse comprenant une pâte de ciment (pâte de ciment moussée). Pour les mélanges comprenant au moins un liant hydraulique préparés à l'étape a) du procédé selon l'invention : on pourra utiliser, d'une part, indifféremment tout ciment de mélange comme défini dans la norme EN 197, tels que les mélanges de ciment Portland ou les ciments de mélange pouzzolaniques pouvant comprendre seuls ou en combinaison, des cendres volantes, des laitiers de hauts fourneaux, ainsi que des pouzzolanes naturelles ou calcinées, mais également d'autre part, des ciments alumineux ou des ciments sulfoalumineux. Toutes les combinaisons des ciments précités sont également possibles pour préparer le matériau moussé dans le cadre de la présente invention. De préférence, à l'étape a), i) du procédé de projection décrit précédemment on utilisera au moins un liant hydraulique (ciment), avantageusement il s'agira d'un ciment Portland, et de manière d'avantage préférée un ciment Portland CEM 152.5 (norme EN 197). De manière encore d'avantage préférée, parmi les ingrédients listés en a), i), on utilisera uniquement un liant hydraulique (ciment), avantageusement un ciment Portland, et de manière la plus préférée un ciment Portland CEM 152.5. La source de sulfate de calcium pouvant entrer dans la composition du matériau moussé, dans le cadre de l'invention, est par exemple : du gypse, de l'hémihydrate, du phosphogypse et/ou de l'anhydrite. La chaux utilisée pour préparer le matériau moussé dans le cadre de la présente invention, est par exemple : de la chaux hydraulique, de la chaux vive ou de la chaux éteinte. « Filler » dans le cadre de la présente invention définit notamment une charge calcaire, une charge siliceuse ou une argile (talc, kaolin etc...). Le filler est de préférence une charge calcaire. Les charges calcaire ou siliceuse se présentent généralement sous forme de poudre de granulométrie en particulier inférieure ou égale à 120 pm. Le terme « latex » au sens de la présente invention désigne en particulier les polymères latex utilisés habituellement dans les matériaux de construction. Parmi les polymères pouvant entrer dans cette catégorie on peut citer, par exemple, les latex élastomères, les latex thermoplastiques et les latex thermodurcissables. De préférence, dans le cadre de la présente invention, on entend par latex, une émulsion ou dispersion aqueuse d'une ou plusieurs substances polymères naturelles ou synthétiques, généralement thermoplastiques. Le ou les polymères peuvent être auto-émulsifiables, ou bien dans le cas contraire, l'émulsion ou la dispersion est stabilisée par des agents tensioactifs appropriés. Un latex utile dans le cadre de la présente l'invention a avantageusement une température de transition vitreuse Tg inférieure à 50°C. Idéalement la Tg doit être comprise entre - 30°C et 50°C, de préférence entre -10°C et 30°C, avantageusement entre 5°C et 25°C, voir être sensiblement de 15°C. Les propriétés mécaniques du matériau moussé peuvent être ajustées par la combinaison de plusieurs latex, dont l'un au moins a une Tg comprise dans la gamme définie précédemment. On préfère utiliser des polymères avec une Tg au maximum légèrement inférieure à la température ambiante pour assurer la formation d'un film polymère qui confère les propriétés adéquates du polymère dans le matériau cimentaire durci. On préfère également des polymères ayant des Tg qui ne soient pas trop basses afin que le polymère ne soit pas trop mou, ce qui donnerait un matériau cimentaire trop flexible. Avantageusement, le latex comprend un polymère ou copolymère de type vinylique, de type acrylique et/ou dérivé d'acide carboxylique. On préfère tout particulièrement les latex de type vinylique, en particulier à fonctions ester pendantes, ou à base de copolymère de chlorure de vinyle et d'oléfine, silanisé ou non. On peut citer notamment des latex à base d'acétate de vinyle, en particulier à base d'homopolymère de polyacétate de vinyle, ou de copolymère d'acétate de vinyle et notamment d'acide et/ou ester (méth)acrylique, d'ester maléïque, d'oléfine et/ou de chlorure de vinyle, ou à base de copolymère chlorure de vinyle/éthylène. D'autres latex intéressants peuvent être choisis parmi ceux renfermant un polymère de type acrylique, notamment un copolymère acrylonitrile/ester acrylique, ou styrène/acide ou ester acrylique silanisé (c'est-à-dire copolymérisé avec un monomère à insaturation éthylénique porteur d'au moins une fonction silane ou silanol). On utilisera avantageusement les latex commercialisé par la société Hexion®, du type copolymère styrène-acrylique, tel quel' Axilat® 4204 ou tout composant de la gamme Axilat® L ou Axilat® DS, par exemple l' Axilat® DS 805. Cependant, on évitera d'utiliser les produits comprenant des agents anti-mousses. Le latex pourra également être choisi parmi d'autres copolymères styrène-acrylique, ou un copolymère tout acrylique (issu de différents monomères acrylique) obtenus par polymérisation radicalaire en émulsion ou dispersion. Ces latex sont stabilisés par de l'acide acrylique et/ou de l'acrylonitrile. On trouve également de tels polymères commercialisés par la société BASF dans la gamme référencée par la dénomination Acronal®, en particulier l'Acronal® S 400. On peut également utiliser alternativement ou en combinaison, tout latex (un seul ou plusieurs) de cette gamme Acronal®. 7 Le terme « mousse aqueuse » au sens de l'invention, définit tout type de mousse obtenu par un empilements désordonné de bulles de gaz dans une phase aqueuse, en particulier dans un liquide d'aspect savonneux. Un tel liquide d'aspect savonneux comprend de l'eau et au moins un composé tensioactif. De préférence, la mousse aqueuse de l'étape a) du procédé décrit précédemment comprend le mélange des composés suivants : - au moins un sel de tensioactif cationique sélectionné parmi l'un des composés suivants de formule générale : pour laquelle R est une chaîne aliphatique de 8 à 24 atomes de carbones ; R, est un groupement sélectionné parmi les alkyles comportant 1 à 16 atomes de carbones, les hydroxyalkyles comportant 1 à 16 atomes de carbones, un groupement benzyle, un groupement qui, pris ensemble avec l'azote de la formule (I), donne un hétérocycle éventuellement substitué par au moins un atome de fluor ; R2 et R3 sont sélectionnés parmi les groupements constitués d'un groupement alkyle comportant 1 à 6 atomes de carbones, les hydroxyalkyles comportant 1 à 6 atomes de carbones, un atome d'hydrogène, un groupement benzyle, un groupement qui, pris ensemble avec l'azote de la formule (I), donne un hétérocycle éventuellement substitué par au moins atome de fluor ; et X- est un contre anion ; - au moins un sel de tensioactif anionique sélectionné parmi l'un des composés suivants de formule générale (II) : R-X-, Y+ (II) pour lequel R est une chaîne aliphatique de 10 à 24 atomes de carbones ; X- est un groupement portant une charge négative XO (I) sélectionné parmi les groupement carboxylate, sulfates et phosphate ; et Y+ est un contre cation sélectionné parmi les groupements ammonium, sodium, potassium, calcium et magnésium ; tel que le rapport de la teneur pondérale du sel de tensioactif cationique sur la teneur pondérale du sel de tensioactif anionique varie de 0.05 :1 à 15 :1, de préférence de 0.2 :1 à 5 :1, voire même de 0.4 :1 à 2.5 :1. Dans le cadre de l'invention, « sel de tensioactif ionique » définit un tensioactif pris ensemble avec le contre ion qui lui est associé. Avantageusement, le sel de tensioactif cationique de la mousse aqueuse utilisée à l'étape a) du procédé de l'invention est sélectionné parmi les sels d'alkyltriméthyle ammonium contenant un groupement alkyle comportant 10 à 22 atomes de carbone, et est sélectionné de préférence parmi au moins l'un des composé suivants : le bromure (ou chlorure) de dodécyltriméthylammonium, le bromure (ou chlorure) de tetradecyltriméthylammonium, le bromure (ou chlorure) d'hexadecyltriméthylammonium, le bromure (ou chlorure) d'octadécyltriméthylammonium, le bromure (ou chlorure) de cétyltriméthylammonium, le chlorure de cétylbenzyldimethylammonium, le bromure de cétyltriéthylammonium et le chlorure de tallowtriméthylammonium. De manière d'avantage préférée, le sel de tensioactif cationique est le chlorure de tallowtriméthylammonium. De manière avantageuse, le(s) sel(s) de tensioactif(s) anionique(s) cité(s) précédemment est(sont) sélectionné(s) parmi au moins l'un des composés suivant : le stéarate d'ammonium, le stéarate de potassium, le stéarate de sodium, le stéarate de calcium et le stéarate de magnésium. On peut également utiliser de manière alternative ou complémentaire des tensioactifs anioniques constitués d'un sel de métal alcalin d'un acide organique portant une chaîne aliphatique comportant 12 à 24 atomes de carbones, avantageusement un sel de sodium, de potassium ou d'ammonium (éventuellement substitué). Le groupement X- de la formule générale (II) peut être un groupement carboxylate, sulfate ou sulfonate. On peut citer des sels de carboxylates comportant 12 à 24 atomes de carbone, sélectionnés par exemple parmi les sels : de myristate, de palmitate, de stéarate, d'oléate, ou de la base conjuguée de l'acide béhénique ; et en particulier les anions sélectionnés dérivés du savon par hydrolyse de triglycéride (saponification). On peut citer également d'autres carboxylates tels que ceux issus du traitement des acides gras du suif, comprenant notamment du palmitate, du stéarate et de l'oléate. D'autres bases conjuguées d'acides gras peuvent également être utilisée comme par exemple les savons/gels douche comprenant des acides gras issus de sources naturelles telles que le suif, l'huile de coco ou bien encore l'huile de palme. De préférence, les tensioactifs cationiques et anioniques, de la mousse aqueuse utilisée à l'étape a) du procédé objet de la présente invention, sont compris dans deux phases aqueuses distinctes et sont mélangés dans les teneurs indiqués précédemment pour former la mousse. La préparation d'une telle mousse aqueuse est décrite dans la demande WO96/25475. Les inventeurs ont montré que ces mousses aqueuses comprenant un tensioactif cationique et un tensioactif cationique ont l'avantage de rester particulièrement stable lors de la projection, et même après, en particulier pendant le séchage et/ou le durcissement. De préférence, les tensioactifs cationiques et anioniques, de la mousse aqueuse utilisée à l'étape a) du procédé objet de la présente invention, sont compris dans une seule et même phase aqueuse qui est agitée vigoureusement pour provoquer le moussage. On peut également prévoir d'ajouter d'autres ingrédients à l'étape a) du procédé selon l'invention : par exemple des additifs ou adjuvants conférant des propriétés particulières, par exemple des agents rhéologiques, des agents rétenteurs d'eau, des agents entraîneurs d'air, des fibres à fonctionnalité rhéologique et/ou mécanique, des agents épaississants, des agents de protection biocides et/ou fongicides, des agents hydrofugeants, des agents dispersants, des agents débullants, des pigments (en particulier minéraux), des accélérateurs, des retardateurs, des agents pour améliorer la prise et/ou le durcissement, ainsi que la stabilité du mortier après application. On peut aussi utiliser des agents jouant sur la couleur et/ou la mise en oeuvre du mortier... Toutes les combinaisons des ingrédients précités en ajout dans le mélange à l'étape a) du procédé selon l'invention sont également possibles. De préférence, on ajoute à l'étape a) du procédé selon l'invention 10 du sable : ajouter du sable permet de préparer des mortiers moussés, en particulier lorsque le liant est un liant hydraulique. De préférence, on ajoute en outre avec le sable, à l'étape a) du procédé selon l'invention, des granulats (ou des agrégats) : ajouter du sable et des granulats permet de préparer des bétons moussés, en 15 particulier lorsque le liant est un liant hydraulique. Les sables utilisés dans le cadre de l'invention présentent de préférence une granulométrie variant de 50pm à 4mm, et avantageusement de 50pm à 500pm. Le matériau moussé obtenu à l'étape a) est de préférence transféré 20 dans la pompe du dispositif à projection, et une pression de 1 à 20 bars, de préférence 1 à 5 bars, ou avantageusement 2 bars, est appliquée au mélange. Le dispositif de projection utilisé dans le cadre de l'invention est de manière préférée un appareil commercialisé par la société Putzmeister de 25 type P11 ou S5. Il possède une lance (ou tuyau) de projection de préférence d'une longueur idéalement comprise entre 10 à 50 m, par exemple 12 m, pour une section d'un diamètre de préférence variant de 20 à 40 mm, par exemple 25 mm. La présente invention a aussi pour objet un matériau moussé pour 30 un procédé de projection tel que défini précédemment dans le cadre de l'invention comprenant : a) une mousse aqueuse ; 11 b) au moins l'un des éléments choisi parmi un liant hydraulique, une source de sulfate de calcium, de la chaux et un filler ; et c) un latex ; à l'exclusion des matériaux moussés comprenant le mélange des composés définis en a), b) et c) et tel que le composant b) est uniquement un liant hydraulique pris ensemble avec la mousse aqueuse du a) comprenant le mélange des composés suivants : - au moins un sel de tensioactif cationique sélectionné parmi l'un des composés suivants de formule générale : pour laquelle R est une chaîne aliphatique de 8 à 24 atomes de carbones ; R, est un groupement sélectionné parmi les alkyles comportant 1 à 16 atomes de carbones, les hydroxyalkyles comportant 1 à 16 atomes de carbones, un groupement benzyle, un groupement qui, pris ensemble avec l'azote de la formule (I), donne un hétérocycle éventuellement substitué par au moins un atome de fluor ; R2 et R3 sont sélectionnés parmi les groupements constitués d'un groupement alkyle comportant 1 à 6 atomes de carbones, les hydroxyalkyles comportant 1 à 6 atomes de carbones, un atome d'hydrogène, un groupement benzyle, un groupement qui, pris ensemble avec l'azote de la formule (I), donne un hétérocycle éventuellement substitué par au moins atome de fluor ; et X- est un contre anion ; - au moins un sel de tensioactif anionique sélectionné parmi l'un des composés suivants de formule générale (II) : R-X-, Y+ (II) pour lequel R est une chaîne aliphatique de 10 à 24 atomes de carbones ; X- est un groupement portant une charge négative XO (I) sélectionné parmi les groupement carboxylate, sulfates et phosphate ; et Y+ est un contre cation sélectionné parmi les groupements ammonium, sodium, potassium, calcium et magnésium ; et tel que le rapport de la teneur pondérale du sel de tensioactif cationique sur la teneur pondérale du sel de tensioactif anionique varie de 0.05 :1 à 15 :1, de préférence de 0.2 :1 à 5 :1, voire même de 0.4 :1 à 2.5 :1. De préférence, la mousse aqueuse utilisée dans le matériau moussé selon l'invention comprend le mélange des composés suivants : - au moins un sel de tensioactif cationique sélectionné parmi l'un des composés suivants de formule générale : R~ I R Î R2 R3 (I) pour laquelle R est une chaîne aliphatique de 8 à 24 atomes de carbones ; R, est un groupement sélectionné parmi les alkyles comportant 1 à 16 atomes de carbones, les hydroxyalkyles comportant 1 à 16 atomes de carbones, un groupement benzyle, un groupement qui, pris ensemble avec l'azote de la formule (I), donne un hétérocycle éventuellement substitué par au moins un atome de fluor ; R2 et R3 sont sélectionnés parmi les groupements constitués d'un groupement alkyle comportant 1 à 6 atomes de carbones, les hydroxyalkyles comportant 1 à 6 atomes de carbones, un atome d'hydrogène, un groupement benzyle, un groupement qui, pris ensemble avec l'azote de la formule (I), donne un hétérocycle éventuellement substitué par au moins atome de fluor ; et X- est un contre anion ; - au moins un sel de tensioactif anionique sélectionné parmi l'un des composés suivants de formule générale (II) : XO R-X-, Y+ (II) pour lequel R est une chaîne aliphatique de 10 à 24 atomes de carbones ; X- est un groupement portant une charge négative sélectionné parmi les groupement carboxylate, sulfates et phosphate ; et Y+ est un contre cation sélectionné parmi les groupements ammonium, sodium, potassium, calcium et magnésium ; et tel que le rapport de la teneur pondérale du sel de tensioactif cationique sur la teneur pondérale du sel de tensioactif anionique varie de 0.05 :1 à 15 :1, de préférence de 0.2 :1 à 5 :1, voire même de 0.4 :1 à 2.5 :1. Avantageusement, le sel de tensioactif cationique de la mousse aqueuse utilisée dans la composition du matériau moussé selon l'invention est sélectionnée parmi les sels d'alkyltriméthyle ammonium contenant un groupement alkyle comportant 10 à 22 atomes de carbone, et est sélectionné de préférence parmi au moins l'un des composé suivants : le bromure (ou chlorure) de dodécyltriméthylammonium, le bromure (ou chlorure) de tetradecyltriméthylammonium, le bromure (ou chlorure) d'hexadecyltriméthylammonium, le bromure (ou chlorure) d'octadécyltriméthylammonium, le bromure (ou chlorure) de cétyltriméthylammonium, le chlorure de cétylbenzyldimethylammonium, le bromure de cétyltriéthylammonium et le chlorure de tallowtriméthylammonium. De manière d'avantage préférée, le sel de tensioactif cationique est le chlorure de tallowtriméthylammonium. De manière avantageuse, le(s) sel(s) de tensioactif(s) anionique(s) cité(s) précédemment est(sont) sélectionné(s) parmi au moins l'un des composés suivant : le stéarate d'ammonium, le stéarate de potassium, le stéarate de sodium, le stéarate de calcium et le stéarate de magnésium. On peut également utiliser de manière alternative ou complémentaire des tensioactifs anioniques constitués d'un sel de métal alcalin d'un acide organique portant une chaîne aliphatique comportant 12 à 24 atomes de carbones, avantageusement un sel de sodium, de potassium ou d'ammonium (éventuellement substitué). Le groupement X- de la formule générale (II) peut être un groupement carboxylate, sulfate ou sulfonate. On peut citer des sels de carboxylates comportant 12 à 24 atomes de carbone, sélectionnés par exemple parmi les sels : de myristate, de palmitate, de stéarate, d'oléate, ou de la base conjuguée de l'acide béhénique ; et en particulier les anions sélectionnés dérivés du savon par hydrolyse de triglycéride (saponification). On peut citer également d'autres carboxylates tels que ceux issu du traitement des acides gras du suif, comprenant notamment du palmitate, du stéarate et de l'oléate. D'autres bases conjuguées d'acides gras peuvent également être utilisée comme par exemple les savons/gels douche comprenant des acides gras issus de sources naturels telles que le suif, l'huile de coco ou bien encore l'huile de palme. Pour préparer le matériau moussé selon l'invention, on pourra utiliser, d'une part, indifféremment tout ciment de mélange comme défini dans la norme EN 197, tels que les mélanges de ciment Portland ou les ciments de mélange pouzzolaniques pouvant comprendre seuls ou en combinaison, des cendres volantes, des laitiers de hauts fourneaux, ainsi que des pouzzolanes naturelles ou calcinées, mais également d'autre part, des ciments alumineux ou des ciments sulfoalumineux. Toutes les combinaisons des ciments précités sont également possibles pour préparer le matériau moussé dans le cadre de la présente invention. De préférence, parmi les ingrédients listés au b) du matériau moussé selon l'invention est au moins sélectionné un liant hydraulique (ciment), avantageusement il s'agit d'un ciment Portland, et de manière d'avantage préférée un ciment Portland CEM 152.5. De préférence encore, parmi les ingrédients listé en b) on utilisera uniquement un liant hydraulique (ciment), avantageusement un ciment Portland, et de manière d'avantage préférée un ciment de Portland CEM 152.5. De préférence, le latex de la composition de matériau moussé selon l'invention comprend un polymère ou copolymère de type vinylique, de type acrylique et/ou dérivé d'acide carboxylique. On préfère tout particulièrement les latex de type vinylique, en particulier à fonctions ester pendantes, ou à base de copolymère de chlorure de vinyle et d'oléfine, silanisé ou non. On peut citer notamment des latex à base d'acétate de vinyle, en particulier à base d'homopolymère de polyacétate de vinyle, ou de copolymère d'acétate de vinyle et notamment d'acide et/ou ester (méth)acrylique, d'ester maléïque, d'oléfine et/ou de chlorure de vinyle, ou à base de copolymère chlorure de vinyle/éthylène. D'autres latex intéressants peuvent être choisis parmi ceux renfermant un polymère de type acrylique, notamment un copolymère acrylonitrile/ester acrylique, ou styrène/acide ou ester acrylique silanisé (c'est-à-dire copolymérisé avec un monomère à insaturation éthylénique porteur d'au moins une fonction silane ou silanol). On utilisera avantageusement les latex commercialisés par la société Hexion®, du type copolymère styrène-acrylique, tel que l'Axilat® 4204 ou tout composant de la gamme Axilat® L ou Axilat® DS, par exemple l'Axilat® DS 805. Cependant, on évitera d'utiliser les produits comprenant des agents anti-mousses. Le latex pourra également être d'autres copolymères styrène- acrylique, ou un copolymère tout acrylique (issu de différents monomères acrylique) obtenus par polymérisation radicalaire en émulsion ou dispersion. Ces latex sont stabilisés par de l'acide acrylique et/ou de l'acrylonitrile. On trouve également de tels polymères commercialisés par la société BASF dans la gamme référencée par la dénomination Acronal®, en particulier l'Acronal® S 400. On peut également utiliser alternativement ou en combinaison, tout latex (un seul ou plusieurs) de cette gamme Acronal®. Tous les latex précités peuvent être pris seuls ou en combinaison. Le matériau moussé selon l'invention pourra également contenir en outre des constituants allégeant utilisés à des fins de diminution de la densité du matériau une fois projeté. Le terme « constituant allégeant » au sens de l'invention, définit n'importe quelle inclusion permettant de diminuer la densité du mortier, et peut se présenter sous forme solide, liquide ou d'un gaz. Avantageusement, il s'agira d'un constituant allégeant sous forme solide. De préférence, le constituant allégeant dans la composition de matériau moussé selon la présente invention comprend au moins de la roche volcanique (rhyolite) expansée, multicellulaire. Un tel constituant allégeant peut comporter en outre un traitement de surface hydrophobe, typiquement la Noblite® G200 EC commercialisé par la société Lafarge Prestia, ou être sans aucun traitement de surface hydrophobe, par exemple la Perlite® 0/1 commercialisé par la société Knauf Insulation. De préférence, le constituant allégeant dans le cadre de la présente invention comprend au moins des billes de polystyrène expansé (PSE), telles que celles commercialisés par la société Saint-Gobain Placoplâtre. De préférence, le constituant allégeant du mortier allégé renforcé selon la présente invention se présente au moins sous forme d'additifs isolants thermiquement, étanches à l'eau, sensiblement en forme de billes, et tel que les additifs isolants thermiquement comprennent au moins des microsphères isolantes unicellulaires. Les microsphères isolantes utilisées sont avantageusement les microsphères de verre de la société 3M (microsphère de verre de borosilicate creuses, unicellulaires, à coque continue (non poreuse)), et/ou les microsphères de polymère creuse, unicellulaires, à coque continue, contenant des thermoplastiques (mélange PVC et acrylonitrile) commercialisés sous la référence Expancel® 551 DE 40 d42. Toutes les combinaisons des constituants allégeant précités sont également possibles dans le mélange à base de la mousse cimentaire de l'invention. La présente invention a aussi pour objet un revêtement, en particulier pour façade et/ou pour paroi intérieure, susceptible d'être obtenu par le procédé de projection tel que défini précédemment dans le cadre de l'invention. Le revêtement obtenu correspond au matériau moussé projeté, séché et durci sur son support (mur, façade, ou autres parois). Les revêtements obtenus dans ce cadre après séchage et durcissement ont démontré d'excellentes performances thermiques, puisque typiquement la conductivité thermique du revêtement obtenu selon l'invention est inférieure ou égale à 250 mW/m.K, et est avantageusement inférieure ou égale à 200 mW/m.K ; de manière particulièrement préférée elle est inférieure ou égale à 170 mW/m.K, voire même inférieure ou égale à 150 mW/m.K. La conductivité thermique des revêtements obtenus dans le cadre de l'invention est avantageusement inférieure ou égale à 110 mW/m.K, de préférence elle est inférieure ou égale à 90 mW/m.K ; de manière d'avantage préférée elle est inférieure ou égale à 75 mW/m.K, et elle est avantageusement inférieure ou égale à 55 mW/m.K, voire inférieure ou égale 45 mW/m.K, et même inférieure ou égale 35 mW/m.K. La masse volumique du revêtement cimentaire obtenu selon l'invention après séchage et durcissement est inférieure ou égale à 800 kg/m3, avantageusement elle est inférieure ou égale à 400 kg/m3, et de manière d'avantage préférée elle est inférieure ou égale à 200 kg/m3. De manière plus préférée, la masse volumique du matériau isolant selon l'invention est inférieure ou égale à 190 kg/m3, avantageusement elle est inférieur ou égale à 170 kg/m3, voire même inférieur ou égale à 150 kg/m3. Toutes les combinaisons des plages de valeurs de conductivité thermique et des gammes de masse volumique définies précédemment sont également possibles. La présente invention et ses avantages seront mieux compris à la lecture des exemples qui suivent, uniquement donnés à titre illustratif et qui ne peuvent en aucun cas être considérés comme limitatifs: EXEMPLES : Compositions et préparation des mousses aqueuses utilisées pour la fabrication de pâtes de ciment moussées (échantillons 1 et 2 du tableau 1) : Les quantités sont données en % pondéraux exprimés soit par rapport à la masse totale de chaque composant (mousse 1), soit par rapport à la masse totale de la mousse (mousse 2). Mousse 1 : (mousse commercialisée par la société Allied Foam) Composant 1 de référence commerciale 425A : - Mélange de tensioactif cationique appartenant à la classe des alkyls à 10 longues chaîne : 50-60% - Mélange de tensioactif cationique phénoxyle non ionique : 10-20% - Ethanol : 5-8% - Eau : 12-35% 15 Composant 2 de référence commerciale 5108 : - Mélange de polymères acrylique : 25-35% - Mélange de tensioactif anionique appartenant à la classe des acides gras : 20 15-30% - Eau : 35-65% La mousse est générée par un générateur de mousse commercialisé par la société Allied Foam. 25 Le composant 1 est dilué à 136 g pour 1 L d'eau. Le composant 2 introduit directement dans le réservoir prévu à cet effet. Mousse 2 : La composition de la mousse est la suivante : 30 - 100g d'eau - 3.3g d'Arquad® T50 (49% de propylène glycol, 51 % de chlorure de tallowtriméthylammonium (64% d'alkyl en C18, 31% d'alkyl en C16, 4% d'alkyl en C14 et 1% d'alkyl en C12) en solution dans le propylène glycol). - 0.67g de Triton® X-405 (70% d'éthoxylate de d'octylphénol). - 20g d'une solution à 5.3% de stéarate de potassium. - 30g de latex Axilat® DS805 (57% de copolymère styrène acrylique en suspension dans l'eau). Les produits de la gamme Arquad® sont commercialisés par la société Akzo Nobel, ceux référencés sous la dénomination Triton®: par la société Dow Chemical, et ceux référencé sous la dénomination Axilat® : par la société Hexion. La mousse est générée à partir d'un mélange de l'ensemble de ces composants en une étape à partir d'un générateur de mousse classique à une pression d'air de 8 bars. Composition cimentaire utilisée pour la fabrication des pâtes de ciment moussées (échantillons 1 et 2 du tableau 1) : Les poudres cimentaires utilisées pour la préparation des échantillons 1 et 2 ont la composition suivante : 85% ciment Portland CEM 152,5 + 14,5% chaux + 0.5% additifs rétenteurs d'eau et d'hydrofugeants. Fabrication des deux échantillons décrits dans le tableau 1 Les tests de projection sont réalisés par l'utilisation d'une machine de projection de la société Putzmeister de type S5. Dans un premier temps, on incorpore l'eau à la poudre cimentaire. Le mélange pour gâchage dure 30 secondes. Concernant l'échantillon 1, on ajoute le latex pendant le gâchage (pour l'échantillon 2, le latex est déjà présent dans la composition de la mousse 2). La mousse, produite par ailleurs comme expliqué ci-dessus, est ensuite introduite dans le mélangeur dans les proportions décrites dans le tableau 1, la durée du mélange de la pâte cimentaire et de la mousse est d'environ 1 minute et 30 secondes. Il en résulte alors une pâte de ciment moussée homogène. La pâte de ciment moussée est ensuite transférée dans la pompe de la machine de projection, pour projection sur mur vertical en réglant la pression sur 2 bars (celle-ci peut varier de 1 à 20 bars), la pâte de ciment moussée s'écoule dans un tuyau de 12 m de longueur (possibilité d'avoir une longueur jusqu'à 25 m), et de 25 mm de diamètre (on peut également utiliser un tuyau d'un diamètre inférieur ou égal 1 cm). Le support utilisé pour la projection est un mur constitué de briques revêtues d'un enduit lisse de mortier, simulant ainsi l'enduction d'une façade déjà enduite. La pâte de ciment moussée est projetée sur ce mur à l'aide d'un pistolet avec buse de 15 mm de diamètre intérieur en sortie : on procède sur le mur à une projection de pâte de ciment moussée en forte épaisseur, typiquement de 4 cm. La pâte de ciment moussée est ensuite lissée sur le mur à la règle pour avoir une épaisseur homogène. Protocoles de mesure : La densité de la pâte de ciment moussée fraîche : Elle est déterminée par mesure de la masse de la pâte de ciment moussée dans un récipient métallique d' 1 litre (protocole classique mortier). L'écart-type de la mesure est d'environ 3%. - Mesure sur la mousse cimentaire avant projection : celle-ci est prélevée après étape de mélange, juste avant transfert dans la pompe pour projection effective. - Mesure sur la mousse cimentaire après projection : celle-ci est prélevée à la truelle sur le mur directement après la projection. La densité de la pâte de ciment moussée durcie (revêtement pour façade) : 28 jours après projection la densité est mesurée après avoir découpé du mur un échantillon de 20x20x3cm du revêtement cimentaire. La densité est déterminée par le rapport de la masse de l'échantillon par son volume. La précision de cette mesure est estimée à 3%. La mesure de la conductivité thermique : 28 jours après projection la conductivité thermique est déterminée à l'aide d'un conductimètre Netzsch HFM 436/3/1 selon la norme EN NF 12664, à partir des échantillons utilisés pour la mesure de densité (voir ci-dessus). La précision de la mesure est estimée à 3%. Les résultats obtenus sont résumés dans le tableau 1 qui suit. Tableau 1 (*) Echantillon 1 Echantillon 2 Mousse (avec ou sans Mousse 1 - 34,2% Mousse 2 - 22,7% latex) Composition cimentaire 27,4% 45,5% Latex Axilat DS805 - 9,6% Microsphères de verre KI 8,20% de la société 3M eau 20,50% 31,80% Densité de la pâte de 183 g/L 217g/L ciment moussée fraîche avant projection Densité de la pâte de 212g/L 239g/L ciment moussée fraîche directement après projection (sur mur) Comportement de la pâte Satisfaisant. Satisfaisant. de ciment moussée sur Bon maintien, ne Bon maintien, ne mur glisse pas pour une glisse pas pour une épaisseur de 4 cm épaisseur de 4 cm et est facile à lisser. et est facile à lisser. Densité de la pâte de 161 g/L 187 g/L ciment moussée durcie (28 jours après projection) Conductivité thermique de 43 mW/m.K 51 mW/m.K la pâte de ciment moussée durcie (28 jours après projection) (*) Les quantités sont exprimées en % pondéraux par rapport à la masse totale de la pâte de ciment moussée. REVENDICATIONS1. Procédé de projection d'un matériau moussé comprenant les étapes suivantes : a) préparer un matériau moussé en malaxant avec de l'eau dans le mélangeur d'un dispositif de projection au moins les ingrédients suivants : i) au moins l'un des éléments choisi parmi un liant hydraulique, une source de sulfate de calcium, de la chaux et un filler ; ii) un latex ; et iii) une mousse aqueuse b) transférer ledit matériau moussé dans la pompe dudit dispositif de projection ; c) projeter sur un support ; et d) éventuellement, égaliser en épaisseur, dresser et lisser à la règle ledit matériau moussé projeté sur ledit support. 2. Procédé selon la revendication 1, caractérisé en ce que à l'étape a) parmi les ingrédients listés en i) on utilise au moins un liant hydraulique, de préférence un ciment Portland, voire même un ciment Portland CEM 152.5. 3. Procédé selon l'une des revendications 1 ou 2, caractérisé en ce que le latex utilisé à l'étape a) comprend au moins l'un des éléments sélectionné parmi un polymère vinylique, un polymère acrylique, un polymère comportant des fonctions dérivées d'acide carboxylique, un copolymère vinylique, un copolymère acrylique et un copolymère comportant des fonctions dérivées d'acide carboxylique. 4. Procédé selon l'une quelconque des revendications précédentes, caractérisé en ce que ledit latex comprend un copolymère styrène- acrylique. 5 10 15 20 25 3024 5. Procédé selon l'une quelconque des revendications précédentes, caractérisé en ce que ladite mousse aqueuse comprend le mélange des composés suivants : - au moins un sel de tensioactif cationique sélectionné parmi l'un des composés suivants de formule générale : pour laquelle R est une chaîne aliphatique de 8 à 24 atomes de carbones ; R, est un groupement sélectionné parmi les alkyles comportant 1 à 16 atomes de carbones, les hydroxyalkyles comportant 1 à 16 atomes de carbones, un groupement benzyle, un groupement qui, pris ensemble avec l'azote de la formule (I), donne un hétérocycle éventuellement substitué par au moins un atome de fluor ; R2 et R3 sont sélectionnés parmi les groupements constitués d'un groupement alkyle comportant 1 à 6 atomes de carbones, les hydroxyalkyles comportant 1 à 6 atomes de carbones, un atome d'hydrogène, un groupement benzyle, un groupement qui, pris ensemble avec l'azote de la formule (I), donne un hétérocycle éventuellement substitué par au moins atome de fluor ; et X- est un contre anion ; - au moins un sel de tensioactif anionique sélectionné parmi l'un des composés suivants de formule générale (II) : R-X-, Y+ (II) pour lequel R est une chaîne aliphatique de 10 à 24 atomes de carbones ; X- est un groupement portant une charge négative sélectionné parmi les groupement XO (I)carboxylate, sulfates et phosphate ; et Y+ est un contre cation sélectionné parmi les groupements ammonium, sodium, potassium, calcium et magnésium ; tel que le rapport de la teneur pondérale du sel de tensioactif cationique sur la teneur pondérale du sel de tensioactif anionique varie de 0.05 :1 à 15 :1, de préférence de 0.2 :1 à 5 :1, voire même de 0.4 :1 à 2.5 :1. 6. Procédé selon la revendication 5, caractérisé en ce que le sel de tensioactif cationique est sélectionné parmi au moins l'un des éléments suivants : le bromure de dodécyltriméthylammonium, le chlorure le de dodécyltriméthylammonium, le bromure de tetradecyltriméthylammonium, le chlorure de tetradecyltriméthylammonium, le bromure d'hexadecyltriméthylammonium, le chlorure d'hexadecyltriméthylammonium, le bromure d'octadécyltriméthylammonium, le chlorure d'octadécyltriméthylammonium, le bromure de cétyltriméthylammonium, le chlorure de cétyltriméthylammonium, le chlorure de cétylbenzyldimethylammonium, le bromure de cétyltriéthylammonium et le chlorure de tallowtriméthylammonium. 7. Procédé selon l'une quelconque des revendication 5 ou 6, caractérisé en ce que le sel de tensioactif cationique est le chlorure de tallowtriméthylammonium. 8. Procédé selon l'une quelconque des revendications précédentes, caractérisé en ce que le sel de tensioactif anionique est sélectionné parmi au moins l'un des composés suivants : le stéarate d'ammonium, le stéarate de potassium, le stéarate de sodium, le stéarate de calcium et le stéarate de magnésium. 9. Procédé selon l'une quelconque des revendications précédentes, caractérisé en ce que à l'étape a) du procédé, on ajoute en outre du sable. 10. Procédé selon la revendication 9, caractérisé en ce que à l'étape a) du procédé, on ajoute en outre des granulats. 11. Matériau moussé prévu pour être utilisé dans le procédé de projection selon l'une quelconque des revendications précédentes comprenant : a) au moins une mousse aqueuse ; b) au moins l'un des éléments choisi parmi un liant hydraulique, une source de sulfate de calcium, de la chaux et un filler ; et c) au moins un latex ; à l'exclusion des matériaux moussés tels que le composant b) est uniquement un liant hydraulique pris ensemble avec la mousse aqueuse 10 du a) comprenant le mélange des composés suivants : - au moins un sel de tensioactif cationique sélectionné parmi l'un des composés suivants de formule générale : R~ IO R i R2 15 R3 (I) pour laquelle R est une chaîne aliphatique de 8 à 24 atomes de carbones ; RI est un groupement sélectionné parmi les alkyles comportant 1 à 16 atomes de carbones, les hydroxyalkyles 20 comportant 1 à 16 atomes de carbones, un groupement benzyle, un groupement qui, pris ensemble avec l'azote de la formule (I), donne un hétérocycle éventuellement substitué par au moins un atome de fluor ; R2 et R3 sont sélectionnés parmi les groupements constitués d'un groupement alkyle comportant 1 à 6 atomes de 25 carbones, les hydroxyalkyles comportant 1 à 6 atomes de carbones, un atome d'hydrogène, un groupement benzyle, un groupement qui, pris ensemble avec l'azote de la formule (I), donne un hétérocycle éventuellement substitué par au moins atome de fluor ; et X- est un contre anion ; XO 30- au moins un sel de tensioactif anionique sélectionné parmi l'un des composés suivants de formule générale (II) : R-X-, Y+ (II) pour lequel R est une chaîne aliphatique de 10 à 24 atomes de carbones ; X- est un groupement portant une charge négative sélectionné parmi les groupement carboxylate, sulfates et phosphate ; et Y+ est un contre cation sélectionné parmi les groupements ammonium, sodium, potassium, calcium et magnésium ; et tel que le rapport de la teneur pondérale du sel de tensioactif cationique sur la teneur pondérale du sel de tensioactif anionique varie de 0.05 :1 à 15 :1, de préférence de 0.2 :1 à 5 :1, voire même de 0.4 :1 à 2.5 :1. 12. Matériau moussé selon la revendication 11, caractérisé en ce que la mousse aqueuse comprend le mélange des composés suivants : - au moins un sel de tensioactif cationique sélectionné parmi l'un des composés suivants de formule générale : pour laquelle R est une chaîne aliphatique de 8 à 24 atomes de carbones ; R, est un groupement sélectionné parmi les alkyles comportant 1 à 16 atomes de carbones, les hydroxyalkyles comportant 1 à 16 atomes de carbones, un groupement benzyle, un groupement qui, pris ensemble avec l'azote de la formule (I), donne un hétérocycle éventuellement substitué par au moins un atome de fluor ; R2 et R3 sont sélectionnés parmi les groupements constitués d'un groupement alkyle XO (I) 30 28 comportant 1 à 6 atomes de carbones, les hydroxyalkyles comportant 1 à 6 atomes de carbones, un atome d'hydrogène, un groupement benzyle, un groupement qui, pris ensemble avec l'azote de la formule (I), donne un hétérocycle éventuellement substitué par au moins atome de fluor ; et X- est un contre anion ; - au moins un sel de tensioactif anionique sélectionné parmi l'un des composés suivants de formule générale (II) : R-X-, Y+ (II) pour lequel R est une chaîne aliphatique de 10 à 24 atomes de carbones ; X- est un groupement portant une charge négative sélectionné parmi les groupement carboxylate, sulfates et phosphate ; et Y+ est un contre cation sélectionné parmi les groupements ammonium, sodium, potassium, calcium et magnésium ; tel que le rapport de la teneur pondérale du sel de tensioactif cationique sur la teneur pondérale du sel de tensioactif anionique varie de 0.05 :1 à 15 :1, de préférence de 0.2 :1 à 5 :1, voire même de 0.4 :1 à 2.5 :1. 13. Matériau moussé selon l'une quelconque des revendications 11 ou 12, caractérisé en ce que le sel de tensioactif cationique de la mousse aqueuse est sélectionné parmi au moins l'un des éléments suivants : le bromure de dodécyltriméthylammonium, le chlorure de 25 30 cétyltriméthylammonium, le chlorure de cétyltriméthylammonium, le chlorure de cétylbenzyldimethylammonium, le bromure de 10 15 20 dodécyltriméthylammonium, le bromure de tetradecyltriméthylammonium, le chlorure de tetradecyltriméthylammonium, le bromure d'hexadecyltriméthylammonium, le chlorure d'hexadecyltriméthylammonium, le bromure d'octadécyltriméthylammonium, le chlorure d'octadécyltriméthylammonium, le bromure decétyltriéthylammonium et le chlorure de tallowtriméthylammonium. 14. Matériau moussé selon l'une quelconque des revendication 11 à 13, caractérisé en ce que le sel de tensioactif cationique de la mousse aqueuse est le chlorure de tallowtriméthylammonium. 15. Matériau moussé selon l'une quelconque des revendication 11 à 14, caractérisé en ce que le sel de tensioactif anionique de la mousse aqueuse est sélectionné parmi au moins l'un des composés suivants : le stéarate d'ammonium, le stéarate de potassium, le stéarate de sodium, le stéarate de calcium et le stéarate de magnésium. 16. Matériau moussé selon l'une quelconque des revendications 11 à 15, caractérisé en ce que parmi les ingrédients listés en b) est sélectionné au moins un liant hydraulique, de préférence un ciment Portland, voire même un ciment Portland CEM 152.5. 17. Matériau moussé selon l'une quelconque des revendications 11 à 16, caractérisé en ce que latex du c) comprend au moins l'un des éléments sélectionné parmi un polymère vinylique, un polymère acrylique, un polymère comportant des fonctions dérivées d'acide carboxylique, un copolymère vinylique, un copolymère acrylique et un copolymère comportant des fonctions dérivées d'acide carboxylique. 18. Matériau moussé selon l'une quelconque des revendications 11 à 17, caractérisé en ce que le latex est un copolymère styrène-acrylique. 19. Revêtement pour façade ou paroi intérieure susceptible d'être obtenu par le procédé de projection selon l'une des revendications 1 à 10. 20. Revêtement selon la revendication 19, caractérisé en ce qu'il a une conductivité thermique inférieure ou égale à 250 mW/m.K. 21. Revêtement selon l'une quelconque des revendications 19 ou 20, caractérisé en ce qu'il a une conductivité thermique inférieure ou égale à 110 mW/m.K. 22. Revêtement selon l'une quelconque des revendications 19 à 21, 30 caractérisé en ce qu'il a une conductivité thermique inférieure ou égale à 55 mW/m.K. 23. Revêtement selon l'une quelconque des revendications 19 à 22, caractérisé en ce qu'il a une conductivité thermique inférieure ou égale à 45 mW/m.K.